(57)【要約】【課題】  細幅裁断時に張力を掛けてもパイル植え込み部の歪みの発生を防止した広幅遮光部材の提供。【解決手段】  織り構造の基布と、該基布に植え込まれたパイルと、両端に耳部とを有する広幅写真感光材料用遮光部材において、前記基布と該耳部とはフィラメント糸からなる経糸と緯糸とを有する同じ織り構造を有し、前記耳部を構成している該経糸の弾性率が、前記基布を構成している前記経糸の弾性率に対して５０〜１００％であることを特徴とする広幅写真感光材料用遮光部材。【選択図】        図１
2006017985.tif 000002
【特許請求の範囲】
【請求項１】
織り構造の基布と、該基布に植え込まれたパイルと、両端に耳部とを有する広幅写真感光材料用遮光部材において、
前記基布と該耳部とはフィラメント糸からなる経糸と緯糸とを有する同じ織り構造を有し、
前記耳部を構成している該経糸の弾性率が、前記基布を構成している前記経糸の弾性率に対して５０〜１００％であることを特徴とする広幅写真感光材料用遮光部材。
【請求項２】
織り構造の基布と、該基布に植え込まれたパイルと、両端に耳部とを有する広幅写真感光材料用遮光部材において、
前記基布と該耳部とはフィラメント糸からなる経糸と緯糸とを有する同じ織り構造を有し、
前記耳部を構成している前記経糸と、基布を構成している前記経糸との関係が式１）で表されることを特徴とする請求項１に記載の広幅写真感光材料用遮光部材。
式１）                  ０．５ｐ＜Ｐ＜ｐ
式中、Ｐは耳部を構成している経糸の太さ（（デニール（Ｄ）×フィラメント数）×使用糸の本数）を示し、ｐは基布を構成している経糸の太さ（（デニール（Ｄ）×フィラメント数）×使用糸の本数）を示す。
【請求項３】
前記パイルは、太さ１００〜１５０デニール（Ｄ）、フィラメント数２０〜７０本のフィラメント糸であることを特徴とする請求項１又は２に記載の広幅写真感光材料用遮光部材。
【請求項４】
前記パイルの植え込みフィラメント密度は２０，０００〜３５，０００本／ｃｍ2であることを特徴とする請求項１〜３の何れか１項に記載の広幅写真感光材料用遮光部材。
【発明の詳細な説明】
【技術分野】
【０００１】
本発明はパイルを有する遮光部材に関し、詳しくは写真感光材料の収納容器に取り付けられる広幅写真感光材料用遮光部材（以下、単に広幅遮光部材ともいう）に関する。
【背景技術】
【０００２】
一般的にロール状写真感光材料は使用するに際して、出し入れ自在の遮光容器に収納された状態で使用されている。例えば、３５ｍｍロールフイルムは、筒状の胴部と、該胴部内に収納されフイルムをロール状に巻くための巻芯としてのスプールと、胴部の両端を閉じるキャップとから構成され、出入口からフイルムの巻き出し、巻き入れが可能なパトローネと呼ばれる遮光容器に収納し使用されている。そして、出入口にはパトローネ内部の遮光性を保つために写真感光材料用遮光部材（以下、単に遮光部材ともいう）が設けられている。
【０００３】
遮光部材は、パトローネ内部の遮光性を保ち、収納されているロール状写真感光材料の感光を防止できることは勿論、ロール状写真感光材料の引き出し及び巻き戻し操作が円滑にできることを必要とするため、基布表面にパイルを有し、かつ柔軟な材料からなる遮光布帛構造物が用いられている。遮光容器に使用される遮光部材としては、特開昭６２−１２５３４６号、同６２−６５０３６号、同６２−２０１４３２号、特開平２−１５２５４号に記載されている織方式、特開平４−７３６４２号に記載されている編み方式、特開平１５２１１４号、同９−１２０１１６号に記載されている起毛方式で作製された物が知られている。これらの方式の内、生産性の面から織方式の遮光部材が多く使用されている。
【０００４】
従来、この種の遮光部材の構造としては、例えば、経糸と緯糸とから織られた基布を重ねた織布をパイル糸で織り込み連結し、二枚重ねの織布とし、次いで、上下の織布の略中央付近のパイル糸を布面に沿って裁断することによって製造することが知られている（例えば、特許文献１を参照。）。
【０００５】
従来の織方式による広幅遮光部材について図３で説明する。
【０００６】
図３は従来の広幅遮光部材の概略図である。図３の（ａ）は広幅遮光部材の概略平面図である。図３の（ｂ）は図３の（ａ）のＡ−Ａ′に沿った概略部分断面図である。
【０００７】
図中、１は広幅遮光部材を示す。広幅遮光部材１は緯糸１０１ａと、経糸１０１ｂとを有する織構造の基布１０１と、緯糸１０１ａに掛けられパイル糸１０２ａにより形成されたパイル１０２を有するパイル植え込み部１０３と、基布１０１と同じ織構造を有し、パイルが無い耳部１０４ａ（１０４ｂ）とを両端に有している。
【０００８】
本図に示される遮光部材は、パイルが写真フイルムに接触することにより遮光するものであり、また柔軟性や写真フイルムの引き出し抵抗も通常の使用には十分耐え得るものとなっている。
【０００９】
本図に示される広幅遮光部材を遮光容器のロール状写真感光材料の出し入れ口に使用する場合は、パイル植え込み部を織り方向に、一定の幅に裁断しリボン状とした後、出し入れ口の大きさに合わせて適宜小片に裁断した状態で接着剤により貼着している。遮光容器に使用する遮光部材の生産方式としては、生産効率の面から３００〜１０００ｍｍの図３に示される様な広幅遮光部材を作製し、必要に応じた幅に裁断して使用しているのが一般的となっている。
【００１０】
遮光容器に使用するために裁断される遮光部材には、１）裁断面からパイルの脱落が無いこと、２）幅寸法が安定であることが要求されている。裁断面からパイルの脱落が生じた場合、ロール状写真感光材料に付着してしまうことで、故障の原因になる。又、幅寸法が安定しない場合、ロール状写真感光材料の引き出し性が重くなったり（幅が広い場合）、引き出し口の遮光性が劣り、容器内のロール状写真感光材料を曝射させてしまう。
【００１１】
例えばパトローネに使用する場合は、約９ｍｍ、１０ｍｍ幅に裁断し、リボン状とした遮光部材を長さ４０〜５０ｍｍの小片に裁断し、パトローネのフィルム引き出し口に貼着して使用している。パトローネの場合、パトローネの構造から幅ゆとりがないこと及びフィルムはプリントする際、拡大するためゴミ付着を避けなければならないため、パイル脱落に対してに特に注意を払って、広幅遮光部材から細幅へ裁断されている。一般的に、広幅遮光部材では、パイル部（基布にパイル糸が植え込まれている部分）とパイル部の両側に耳部（基布にパイル糸が植え込まれていない部分）が存在する。このため、パイル部は基布の目が粗くなっているため基布が伸び易く、耳部は延び難くなっている。
【００１２】
広幅遮光部材から細幅へ裁断する方法としては、例えば、特開平１０−１０４７９８号に記載されている様に、パトローネの遮光部材に使用する細幅の遮光部材をロール状の広幅テレンプ材を連続的に給装し、加熱しながら連続的に裁断する方法が知られている。
【００１３】
しかしながら、特許文献１に記載の広幅遮光部材を特開平１０−１０４７９８号に記載されている裁断方法で細幅に裁断する時、広幅遮光部材の蛇行による裁断寸法のバラツキを防止するため張力を広幅遮光部材の全面に掛けながら行うのであるが、特許文献１に記載の従来の広幅遮光部材は次の問題点を有している。
【００１４】
１）広幅遮光部材を細幅へ裁断する時、全幅に張力を掛けると、パイル部と耳部とで延び率に差が生じることで、次の現象が発生し、裁断幅が不安定となる。例えば、パイル部の伸びが耳部の伸びより大きい場合、パイル部が弛み裁断幅が不安定となる。又、パイル部の伸びが耳部の伸びより小さい場合、耳部に弛みが発生し、パイル部の両端部の裁断幅が不安定となる。
【００１５】
２）裁断幅が不安定となることで、これらの細幅に裁断した遮光部材を遮光容器のロール状写真感光材料の出し入れ口に使用した場合、安定した遮光性が得られなくなる。
このため、パイル部の両側に耳部を有する広幅遮光部材を細幅に裁断する時、必要とする張力を掛けることが出来ないため、裁断速度を下げ、生産効率を低くして裁断を行っているのが現状である。この様な状況から、細幅裁断時に張力を掛けてもパイル植え込み部の歪みの発生を防止し、裁断幅が安定する広幅遮光部材の開発が望まれている。
【特許文献１】特開昭６２−９８３４７号公報
【発明の開示】
【発明が解決しようとする課題】
【００１６】
本発明は、上記状況に鑑みなされたものであり、その目的は、広幅遮光部材を細幅へ裁断する時、全幅に張力を掛けてもパイル植え込み部の歪みの発生を防止した広幅遮光部材を提供することである。
【課題を解決するための手段】
【００１７】
本発明の上記目的は、下記の構成により達成された。
【００１８】
（請求項１）
織り構造の基布と、該基布に植え込まれたパイルと、両端に耳部とを有する広幅写真感光材料用遮光部材において、
前記基布と該耳部とはフィラメント糸からなる経糸と緯糸とを有する同じ織り構造を有し、
前記耳部を構成している該経糸の弾性率が、前記基布を構成している前記経糸の弾性率に対して５０〜１００％であることを特徴とする広幅写真感光材料用遮光部材。
【００１９】
（請求項２）
織り構造の基布と、該基布に植え込まれたパイルと、両端に耳部とを有する広幅写真感光材料用遮光部材において、
前記基布と該耳部とはフィラメント糸からなる経糸と緯糸とを有する同じ織り構造を有し、
前記耳部を構成している前記経糸と、基布を構成している前記経糸との関係が式１）で表されることを特徴とする請求項１に記載の広幅写真感光材料用遮光部材。
【００２０】
式１）                ０．５ｐ＜Ｐ＜ｐ
式中、Ｐは耳部を構成している経糸の太さ（（デニール（Ｄ）×フィラメント数）×使用糸の本数）を示し、ｐは基布を構成している経糸の太さ（（デニール（Ｄ）×フィラメント数）×使用糸の本数）を示す。
【００２１】
（請求項３）
前記パイルは、太さ１００〜１５０デニール（Ｄ）、フィラメント数２０〜７０本のフィラメント糸であることを特徴とする請求項１又は２に記載の広幅写真感光材料用遮光部材。
【００２２】
（請求項４）
前記パイルの植え込みフィラメント密度は２０，０００〜３５，０００本／ｃｍ2であることを特徴とする請求項１〜３の何れか１項に記載の広幅写真感光材料用遮光部材。
【発明の効果】
【００２３】
広幅遮光部材を細幅へ裁断する時、全幅に張力を掛けてもパイル植え込み部の歪みの発生を防止した広幅遮光部材を提供することが出来、裁断速度を上げても細幅寸法精度が安定した細幅裁断が可能となり、生産効率があげることが可能となった。
【発明を実施するための最良の形態】
【００２４】
本発明の実施の形態を図１〜図３を参照しながら説明するが、本発明はこれに限定されるものではない。
【００２５】
図１は本発明の広幅遮光部材の概略図である。図１の（ａ）は本発明の広幅遮光部材の概略平面図である。図１の（ｂ）は図１の（ａ）のＢ−Ｂ′に沿った概略部分断面図である。図１の（ｃ）は図１の（ａ）のＣ−Ｃ′に沿った概略部分断面図である。
【００２６】
図中、２は広幅遮光部材を示す。広幅遮光部材２は緯糸２０１ａと、経糸２０１ｂとを有する織構造の基布２０１と、緯糸２０１ａに掛けられパイル糸２０２ａにより形成されたパイル２０２を有するパイル植え込み部２０３と、基布２０１と同じ織構造を有し、基布２０１と異なった経糸２０１ｃを使用し、パイルが無い耳部２０４ａ（２０４ｂ）とを両端に有している。
【００２７】
図２は本発明の他の形態の広幅遮光部材の概略図である。図２の（ａ）はパイルの植え込み部が２箇所有している広幅遮光部材の概略図である。図２の（ｂ）はパイルの植え込み部が３箇所有している広幅遮光部材の概略図である。
【００２８】
図中、３は２箇所のパイルの植え込み部３０１ａ（３０１ｂ）と、パイルの植え込み部３０１ａの両端のパイルが無い耳部３０２ａ、３０２ｂ（パイルの植え込み部３０１ｂの片側のパイルが無い耳部を共用）と、パイルの植え込み部３０１ｂの片側のパイルが無い耳部３０２ｃとを有する広幅遮光部材を示す。
本図に示される広幅遮光部材３の総幅は図１に示される広幅遮光部材２の総幅と同じであり、パイルの植え込み部３０１ａとパイルの植え込み部３０１ｂとの幅は同じである。
【００２９】
４は３箇所のパイルの植え込み部４０１ａ〜４０１ｃと、各パイルの植え込み部４０１ａ〜４０１ｃの両端のパイルが無い耳部４０２ａ〜４０２ｄ（耳部４０２ｂ、４０２ｃは共用の耳部）とを有する広幅遮光部材を示す。本図に示される広幅遮光部材４の総幅は図１に示される広幅遮光部材２の総幅と同じであり、パイルの植え込み部４０１ａ〜４０１ｃの幅は同じである。
【００３０】
本図に示される広幅遮光部材のパイルの植え込み部の基布と耳部とは図１と同じように同じ織り構造をしており、基布とは異なった経糸を使用している。
【００３１】
図１、図２で示される広幅遮光部材の耳部に使用する経糸と、基布に使用されている経糸とは次の２つの関係を有している。
【００３２】
１）耳部に使用されている経糸の弾性率は、基布に使用されている経糸の弾性率に対して５０〜１００％となっている。経糸の弾性率が、基布に使用されている経糸の弾性率に対して５０％未満の場合は、細幅裁断時に必要とする張力を掛けることでパイル部の伸びが耳部の伸びより小さいため、耳部に弛みが発生し、パイル部の両端部の裁断幅が不安定となるため好ましくない。経糸の弾性率が、基布に使用されている経糸の弾性率に対して１００％を越えた場合は、パイル部の伸びが耳部の伸びより大きいため、パイル部が弛み裁断幅が不安定となるため好ましくない。
【００３３】
２）耳部に使用されている経糸の太さ（（デニール（Ｄ）×フィラメント数）×使用糸の本数）をＰ、基布に使用されている経糸の太さ（（デニール（Ｄ）×フィラメント数）×使用糸の本数）をｐとしたとき、式１）で表される関係を有している。
【００３４】
式１）        ０．５ｐ＜Ｐ＜ｐ
耳部に使用されている経糸の太さ及び基布に使用されている経糸の太さが０．５ｐ未満の場合、細幅裁断時に必要とする張力を掛けることでパイル部の伸びが耳部の伸びより小さいため、耳部に弛みが発生し、パイル部の両端部の裁断幅が不安定となるため好ましくない。耳部に使用されている経糸の太さＰが経糸の太さｐを越えた場合、パイル部の伸びが耳部の伸びより大きいため、パイル部が弛み裁断幅が不安定となるため好ましくない。
【００３５】
本発明に係わる遮光部材のパイルの植え込みフィラメント密度は２０，０００〜３５，０００本／ｃｍ2が好ましい。パイルの植え込みフィラメント密度が２０，０００本／ｃｍ2未満の場合は、パイルが植え込まれている基布の伸びが小さく、パイル植え込み部の両端で細幅に断裁することが不安定になる場合がある。パイルの植え込みフィラメント密度が３５，０００本／ｃｍ2を越える場合は、パイルが植え込まれている基布の伸びが大きくなり、全体的に細幅に断裁するときに幅が不安定になる場合がある。
【００３６】
本発明に係わる遮光部材の基布に使用する経糸は太さが５０〜２００デニール（Ｄ）で、フィラメント数が２０〜６０本であることが好ましい。更に、糸の太さが７０〜１５０デニール（Ｄ）で、フィラメント数が２４〜５２本が好ましい。経糸及び緯糸の太さが５０デニール（Ｄ）未満の場合は、細幅裁断時に必要とする張力を掛けることでパイル部の伸びが耳部の伸びより小さくなるため、耳部に弛みが発生し、パイル部の両端部の裁断幅が不安定となる場合がある。経糸及び緯糸の太さが２００デニール（Ｄ）を越えた場合は、パイル部の伸びが耳部の伸びより大きくなるため、パイル部が弛み裁断幅が不安定となるなる場合がある。勿論、加工糸を使用してもかまわない。フィラメント数が２０本未満の場合は、パイルが植え込まれている基布の伸びが小さく、パイル植え込み部の両端で細幅に断裁することが不安定になる場合がある。フィラメント数が６０本を越えた場合は、パイル部の伸びが耳部の伸びより大きくなるため、パイル部が弛み裁断幅が不安定となるなる場合がある。
【００３７】
本発明の遮光部材のパイルに使用する糸は太さが５０〜１５０デニール（Ｄ）で、フィラメント数が２５〜１００本であることが好ましい。更に、糸の太さが７０〜１２０デニール（Ｄ）で、フィラメント数が４５〜６０本であることがより好ましい。糸の太さが５０デニール（Ｄ）未満の場合は、細幅裁断時に必要とする張力を掛けることでパイル部の伸びが耳部の伸びより小さくなるため、耳部に弛みが発生し、パイル部の両端部の裁断幅が不安定となる場合がある。糸の太さが１５０デニール（Ｄ）を越えた場合は、パイル部の伸びが耳部の伸びより大きくなるため、パイル部が弛み裁断幅が不安定となるなる場合がある。フィラメント数が２５本未満の場合は、パイルが植え込まれている基布の伸びが小さく、パイル植え込み部の両端で細幅に断裁することが不安定になる場合がある。フィラメント数が１００本を越えた場合は、パイル部の伸びが耳部の伸びより大きくなるため、パイル部が弛み裁断幅が不安定となるなる場合がある。
【００３８】
本発明に係わる経糸、緯糸及びパイル糸には「フィラメント加工技術マニュアル  上下巻」（日本繊維機械学会編）に記載されている加工糸を使用してもかまわない。
【００３９】
本図に示す如き耳部を有する広幅遮光部材にすることで次の効果が挙げられる。
【００４０】
１）細幅に裁断時に必要とする張力を掛けても、パイル植え込み部に発生する歪みが抑制されるため、弛みが発生することが無いため細幅の裁断寸法が安定となり、裁断された細幅の遮光部材を遮光容器（例えば、パトローネの出入口への貼着）に使用しても安定した遮光性能を得ることが可能となった。
【００４１】
２）細幅に裁断時に必要とする張力を掛けることが可能となったため、裁断速度を上げることが可能となり、生産効率を上げることが可能となった。
【００４２】
３）寸法精度が上がり、且つ安定したことで使用する遮光容器の漏光に対する品質が向上し、安心して使用することが可能となった。
【００４３】
本発明に係わる遮光部材の基布の織構造は特に限定は無く、例えば、繊維工学II  織物  実教出版株式会社に記載されている平織、斜文織、朱子織及びこれらの変形等が挙げられる。これらの中でも平織、斜文織の変形の綾織が好ましい。
【００４４】
本発明の遮光部材の経糸、緯糸及びパイル糸に使用する素材としては特に限定されず全てに用いることが出来る。例えばナイロン６，６等のポリアミド系、ポリエチレンテレフタレート等のポリエステル系、ポリエチレン等のポリオレフィン系、ポリビニルアルコール系、ポリ塩化ビニリデン系、ポリ塩化ビニル系、ポリアクリロニトリル、アクリルアミド、メタクリルアミド等のアクリル系、ポリシアン化ビニリデン系、ポリフルオロエチレン系、ポリウレタン系などの合成繊維、絹、綿、羊毛、セルロース系、セルロースエステル系等の天然繊維、再生繊維（レーヨン、アセテート等）の中から選ばれる１種もしくは２種以上を組み合わせた繊維が挙げられる。これらの繊維素材において好ましくは、ナイロン６、ナイロン６，６等のポリアミド系、ポリアクリロニトリル、アクリルアミド、メタクリルアミド等のアクリル系、ポリエチレンテレフタレート等のポリエステル系、再生繊維としてのセルロース系、セルロースエステル系であるレーヨンおよびアセテート等が挙げられる。
【００４５】
本発明に係わる遮光部材は、基本的にパイルと織り構造の基布とから構成されており、繊維工学II  織物  日本繊維工業教育研究会  実教出版株式会社、繊維工学（１９８０年、Ｖｏｌ．３３、Ｎｏ．７、３９０〜３９７頁）に記載されている如き一般的な方法で製造することが可能である。
【００４６】
本発明に係わる遮光部材は、黒色系に着色することが好ましい。着色する段階としては、糸を紡績する時にカーボンブラックを混練し紡績するか、または紡績した後に染料により染色する方法および遮光部材が出来上がった後に特開平９−１５２６８２号、実開平４−２８６４３号に記載してある方法により染色することが出来が、生産効率の面から、基布に使用する経糸、緯糸及びパイルに使用するフィラメント糸は糸を紡績する再にカーボンブラックを混練した原着糸が好ましい。カーボンブラックを原料により分類すると、ガスファーネスブラック、オイルファーネスブラック、チャンネルブラック、アントラセンブラック、アセチレンブラック、ケッチェンカーボンブラック、導電性カーボンブラック、サーマルブラック、ランプブラック、油煙、松煙、アニマルブラック、ベジタブルブラック等がある。
【００４７】
これらのカーボンブラックの中でも遊離イオウ含有量が２００ｐｐｍ以下、平均粒子径が１０〜１２０ｎｍ、ｐＨが６．０〜９．０、吸油量が６０ｍｌ／１００ｇ以上、揮発成分が３．０％以下のファーネスカーボンブラックが特に好ましい。
【００４８】
添加量は０．５〜５．０質量％が好ましい。添加量が０．５質量％未満の場合では、基布の経糸、緯糸の織り密度及びパイルの密度によっては遮光性が不足して、遮光部材を貼着した遮光容器に収納されているロール状写真感光材料が、遮光容器のロール状写真感光材料の出し入れ口から入り込む光により曝射され、使用不可となる場合がある。添加量が５．０質量％を越えた場合は、パイルに使用する糸のヤング率が高くなり、遮光部材を貼着した遮光容器に収納されているロール状写真感光材料を、遮光容器のロール状写真感光材料の出し入れ口から出したり入れたりする時、ロール状写真感光材料の表裏に傷が付く危険がある。
【００４９】
糸を紡績する再にカーボンブラックを混練するときのカーボンブラックの使用形態はドライカラー、リキッドカラー、ペーストカラー、マスターバッチペレット、コンパウンドカラーペレット、顆粒状カラーペレット等があるが、マスターバッチペレットを使用するマスターバッチ法がコスト、作業場の汚染防止等の点で好ましい。
【００５０】
以下、実施例を挙げて本発明を具体的に説明するが、本発明はこれらに限定される物ではない。
【実施例】
【００５１】
実施例１
図１に示す広幅遮光部材を準備した。
【００５２】
〈糸の準備〉
広幅遮光部材を製造するのに次の経糸、緯糸、パイル用フィラメント糸を準備した。
【００５３】
（経糸）
パイル植え込み部用の基布用として使用素材がポリエステルで、太さが１７０デニール（Ｄ）、フィラメントの本数が２８本の弾性率４０ｃＮ／デニール（Ｄ）の経糸を準備した。耳部用としてパイル植え込み部用の経糸の弾性率に対して表１に示す様な弾性率を有する経糸を準備し、１−ａ〜１−ｇとした。尚、使用素材はポリエステルを使用し、弾性率の変化は、デニール（Ｄ）を変化することで調整し、弾性率は、ＪＩＳ  Ｌ  １０１３：１９９９  引張り強さ測定方法に準じて測定した伸び率、引張り強度から算出して求めた。
【００５４】
【表１】
2006017985.tif 000003
【００５５】
（緯糸）
使用素材がポリエステルで、太さが１７０デニール（Ｄ）、フィラメントの本数が３０本の緯糸を準備した。
【００５６】
（パイル用フィラメント糸）
使用素材がポリエステルで、太さが１２０デニール（Ｄ）、フィラメントの本数が５０本のパイル用フィラメント糸を準備した。
【００５７】
（広幅遮光部材の準備）
準備した経糸、緯糸、パイル用フィラメント糸をレピア式織機を用いて、図１の形態の広幅遮光部材（耳部の織り幅２０ｍｍ、パイル植え込み部の織り幅３２０ｍｍ）を５０ｍ製織した後、パイル長を１．５ｍｍにシャーリングした。基布、耳部の織り組織は平織りとした。この後、以下に示す染色方法により分散染料を用い黒色系に染色した後、裏面にエチレン−酢酸ビニル系の目止め樹脂を４０ｇ／ｍ2ロールコーターで塗工、乾燥し広幅遮光部材１−１〜１−７とした。
【００５８】
（染色方法）
ＣＩ．Ｄｉｓｐｅｒｓｅ    Ｏｒａｎｇｅ  ３０      ０．３％
ＣＩ．Ｄｉｓｐｅｒｓｅ    Ｒｅｄ  １６７          ０．１％
ＣＩ．Ｄｉｓｐｅｒｓｅ    Ｂｌｕｅ  １２０        ８．０％
分散剤としてＳｕｎ  Ｓｏｆｔ  ＲＭ−３４０（日華化学製）０．４ｇ／ｌを使用し、浴比１：３０、染色温度１３０℃で６０分間染色を行った後、水洗−乾燥処理を行った。
【００５９】
尚、遮光部材の基布の経糸、緯糸の密度及びパイル植え込み本数を以下に示す。
【００６０】
経糸                                        ３２本／ｃｍ
緯糸                                        ３０本／ｃｍ
パイル植え込みフィラメント密度     ２５，０００本／ｃｍ2
（細幅裁断）
準備した各広幅遮光部材１−１〜１−７を特開平１０−１０４７９８号に記載されている方法により、幅１１ｍｍに裁断し試料１０１〜１０７とした。
【００６１】
（評価）
作製した試料１０１〜１０７に付き、蛇行性を以下に示す方法で検査し、以下に評価ランクに従って評価した結果を表２に示す。
【００６２】
蛇行性の検査方法
細幅に裁断した遮光部材の１ｍを、基準線を引いた平面に基準線と平行に置き、基準線からの最大の隔たりを測定し蛇行性とした。
【００６３】
評価ランク
◎：基準線からの最大の隔たりが０〜０．１ｍｍ未満
○：基準線からの最大の隔たりが０．１以上〜０．３ｍｍ未満
△：基準線からの最大の隔たりが０．３ｍｍ以上〜０．５ｍｍ未満
×：基準線からの最大の隔たりが０．５ｍｍ以上
【００６４】
【表２】
2006017985.tif 000004
【００６５】
本発明の有効性が確認された。
【００６６】
実施例２
図１に示す広幅遮光部材を準備した。
【００６７】
〈糸の準備〉
広幅遮光部材を製造するのに次の経糸、緯糸、パイル用フィラメント糸を準備した。
【００６８】
（経糸）
パイル植え込み部用の基布用の経糸と、耳部を構成している経糸との糸の太さとの関係を表３になるように変えた経糸を準備し２−ａ〜２−ｇとした。表中、Ｐは耳部を構成している経糸の太さ（（デニール（Ｄ）×フィラメント数（Ｆ））×使用糸の本数）を示し、ｐは基布を構成している経糸の太さ（（デニール（Ｄ）×フィラメント数（Ｆ））×使用糸の本数）を示す。
【００６９】
【表３】
2006017985.tif 000005
【００７０】
（緯糸）
使用素材がポリエステルで、太さが１５０デニール（Ｄ）、フィラメントの本数が３２本の緯糸を準備した。
【００７１】
（パイル用フィラメント糸）
使用素材がポリエステルで、太さが１２０デニール（Ｄ）、フィラメントの本数が４０本のパイル用フィラメント糸を準備した。
【００７２】
（広幅遮光部材の準備）
準備した経糸、緯糸、パイル用フィラメント糸をレピア式織機を用いて、図１の形態の広幅遮光部材（耳部の織り幅３０ｍｍ、パイル植え込み部の織り幅６００ｍｍ）を５０ｍ製織した後、パイル長を１．５ｍｍにシャーリングした。基布、耳部の織り組織は綾織りとした。この後、以下に示す染色方法により分散染料を用い黒色系に染色した後、裏面にエチレン−酢酸ビニル系の目止め樹脂を４０ｇ／ｍ2ロールコーターで塗工、乾燥し広幅遮光部材２−１〜２−７とした。
【００７３】
（染色方法）
ＣＩ．Ｄｉｓｐｅｒｓｅ    Ｏｒａｎｇｅ  ３０      ０．３％
ＣＩ．Ｄｉｓｐｅｒｓｅ    Ｒｅｄ  １６７          ０．１％
ＣＩ．Ｄｉｓｐｅｒｓｅ    Ｂｌｕｅ  １２０        ８．０％
分散剤としてＳｕｎ  Ｓｏｆｔ  ＲＭ−３４０（日華化学製）０．４ｇ／ｌを使用し、浴比１：３０、染色温度１３０℃で６０分間染色を行った後、水洗−乾燥処理を行った。
【００７４】
尚、遮光部材の基布の経糸、緯糸の密度及びパイル植え込み本数を以下に示す。
【００７５】
経糸                                              ３４本／ｃｍ
緯糸                                              ２０本／ｃｍ
パイル植え込みフィラメント密度           ２７，０００本／ｃｍ2
（細幅裁断）
準備した各広幅遮光部材２−１〜２−７を特開平１０−１０４７９８号に記載されている方法により、幅１１ｍｍに裁断し試料２０１〜２０７とした。
【００７６】
（評価）
作製した試料２０１〜２０７に付き、蛇行性を実施例１と同じ方法で検査し、実施例１と同じ評価ランクに従って評価した結果を表４に示す。
【００７７】
【表４】
2006017985.tif 000006
【００７８】
本発明の有効性が確認された。
【００７９】
実施例３
図２の（ａ）に示す広幅遮光部材を準備した。
【００８０】
〈糸の準備〉
遮光部材を製造するのに次のカーボンブラックで原着した経糸、緯糸、パイル用フィラメント糸を準備した。
【００８１】
（経糸）
パイル植え込み部用の基布用として使用素材がポリエステルで、太さが１４０デニール（Ｄ）、フィラメントの本数が３５本の弾性率３５ｃＮ／デニール（Ｄ）の経糸を準備した。耳部用としてパイル植え込み部用の経糸の弾性率に対して表５に示す様に低い弾性率を有する経糸を準備し、３−ａ〜３−ｅとした。尚、使用素材はナイロン６を使用し、弾性率の変化は、デニール（Ｄ）を変化することで調整し、弾性率の測定は、実施例１と同じ方法で測定した。
【００８２】
【表５】
2006017985.tif 000007
【００８３】
（緯糸）
使用素材がポリエステルで、太さが１４０デニール（Ｄ）、フィラメントの本数が３５本の緯糸を準備した。
【００８４】
（パイル用フィラメント糸）
使用素材がポリエステルで、太さが１１５デニール（Ｄ）、フィラメントの本数が４５本のパイル用フィラメント糸を準備した。
【００８５】
（広幅遮光部材の準備）
準備した経糸、緯糸、パイル用フィラメント糸をレピア式織機を用いて、図２の（ａ）に示す形態の広幅遮光部材（耳部の織り幅２０ｍｍ、パイル植え込み部の織り幅３００ｍｍ）を５０ｍ製織した後、パイル長を１．５ｍｍにシャーリングした後、裏面にエチレン−酢酸ビニル系の目止め樹脂を４０ｇ／ｍ2ロールコーターで塗工、乾燥し広幅遮光部材３−１〜３−５とした。尚、基布、耳部の織り組織は綾織りとし、又、遮光部材の基布の経糸、緯糸の密度及びパイル植え込み本数を以下に示す。
【００８６】
経糸                                            ３４本／ｃｍ
緯糸                                            ４６本／ｃｍ
パイル植え込みフィラメント密度         ２７，０００本／ｃｍ2
（細幅裁断）
準備した各広幅遮光部材３−１〜３−５を特開平１０−１０４７９８号に記載されている方法により、幅１１ｍｍに裁断し試料３０１〜３０５とした。
【００８７】
（評価）
作製した試料３０１〜３０５に付き、蛇行性を実施例１と同じ方法で検査し、実施例１と同じ評価ランクに従って評価した結果を表６に示す。
【００８８】
【表６】
2006017985.tif 000008
【００８９】
本発明の有効性が確認された。
【００９０】
実施例４
実施例３の広幅遮光部材３−３をするとき、パイル糸のデニール（Ｄ）、フィラメント（Ｆ）数を表７に示すように変えた他は全て同じ条件で広幅遮光部材を作製し、４−１〜４−１０とした。この後、実施例３の広幅遮光部材３−３と同じ条件で細幅裁断行い試料を作製し、４０１〜４１０とした。
【００９１】
（評価）
作製した試料４０１〜４１０に付き、蛇行性を実施例１と同じ方法で検査し、実施例１と同じ評価ランクに従って評価した結果を表７に示す。
【００９２】
【表７】
2006017985.tif 000009
【００９３】
本発明の有効性が確認された。
【００９４】
実施例５
実施例３の広幅遮光部材３−３をするとき、パイル糸の植え込み密度を表７に示すように変えた他は全て同じ条件で広幅遮光部材を作製し、５−１〜５−８とした。この後、実施例３の広幅遮光部材３−３と同じ条件で細幅裁断行い試料を作製し、５０１〜５０８とした。
【００９５】
（評価）
作製した試料５０１〜５０８に付き、蛇行性を実施例１と同じ方法で検査し、実施例１と同じ評価ランクに従って評価した結果を表８に示す。
【００９６】
【表８】
2006017985.tif 000010
【００９７】
本発明の有効性が確認された。
【図面の簡単な説明】
【００９８】
【図１】本発明の広幅写真感光材料用遮光部材の概略図である。
【図２】本発明の他の形態の広幅遮光部材の概略図である。
【図３】従来の広幅遮光部材の概略図である。
【符号の説明】
【００９９】
１〜３  広幅遮光部材
１０１、２０１  基布
１０１ａ、２０１ａ  緯糸
１０１ｂ、２０１ｂ  経糸
１０２、２０２  パイル
１０２ａ、２０２ａ  パイル糸
１０３、２０３、３０１ａ、３０１ｂ、４０１ａ〜４０１ｃ  パイル植え込み部
１０４ａ、１０４ｂ、２０４ａ、２０４ｂ、３０２ａ、３０２ｂ、４０２ａ〜４０２ｄ  耳部
【図１】
2006017985.tif 000011
【図２】
2006017985.tif 000012
【図３】
2006017985.tif 000013